FR 2591602 A1 19870619 FR 8518799 A 19851218 PROCEDE DE TRAITEMENT DE CATALYSEURS SPHERIQUES DE POLYMERISATION DES OLEFINES. APPLICATION DU CATALYSEUR OBTENU A LA POLYMERISATION DES OLEFINES La présente invention concerne un procédé de traitement de catalyseur sphérique de polymérisation des oléfines permettant de lui conserver sa morphologie pendant la polymérisation. Le procédé consiste à prépolymériser de l'éthylène, étant entendu que sous la dénomination éthylène on entend également les mélanges d'éthylène et d'oléfines, jusqu'à un degré d'avancement réduit, un produits appels sphéroprotecteur, à effet de conservateur de sphéricité résultant de la réaction d'un alkylaluminium et d'un donneur d'électrons étant associé aux composants au plus tard après la prépolymérisation. Un tel catalyseur modifié est particulièrement adapté pour la fabrica- tion de polyéthylène linéaire en poudre à morphologie sphérique. Afin de fabriquer des polyéthylènes linéaires sphériques: honopolymères d'éthylène et copolymères éthylène-alpha oléfine, il est connu d'utiliser des catalyseurs sphériques à base de métal de transition et plus particulièrement de titane. Toutefois, dans les conditions des procédés industriels de polymérisation, la morpho- 23 logie sphérique du catalyseur est rapidement détruite. Les particu- les sphériques se détruisent rapidement en particules à morphologie mal définie, du type par exemple granulaire, ce qui conduit à des polymères plus ou moins granulaires de faible coulabilité, carac- téristique liée à la morphologie plus ou moins sphérique du polymère obtenu. Ces polymères sont également riches en très fines particu- les, inférieures à 100 microns, conduisant à des problèmes de sécurité et entraînant des difficultés dans le procédé de fabrica- tion. Le procédé objet de l'invention, selon lequel la morphologie C sphérique du catalyseur est conservée pendant la polymérisation de la ou des oléfines, confirmant le principe selon lequel les poly- mères formés sont la réplique morphologique du catalyseur, conduit à un prépolymère catalyseur permettant d'obtenir par polymérisation en suspension ou en phase gazeuse d'éthylène ou de mélange d'éthylène et d'alpha-oléfine iun polyéthylene linéaire en poudre à morphologie sphérique. Cette morphologie sphérique est encore déterminée subjec- tivement. Sans en faire une définition exclusive, on peut admettre qu'une poudre de polyethylène possède une morphologie sphérique quand les particules de poudre sont en moyenne, par examen micros- copique optique, sensiblement sphériques, symétriques, sans élonga- tion, à surface lisse au grossissement 20. Ce mode d'appréciation semble être confirmé par les tentatives d'analyses expérimentales de J.K. BEDDOW, Fine Particle Research Group., Chemical and Materials Engineering, University of Iowa dans "Proceedings of the ACS Divi- sion of Polymeric Materials: Science and Ingineering" Volume 53 Fall Meeting 1985 - Chicago pages 261-262. Le procédé de traitement du catalyseur sphérique de polymérisa- tion des oléfines est caractérisé en ce qu'on effectue, en sa présence, une prépolymérisation en présence d'un cocatalyseur choisi parmi les alkylaluminiums, au moins partiellement en suspension, de l'éthylène jusqu'à un degré de prépolymérisation adapté au procédé de polymérisation dans lequel le prépolymère sera mis ultérieurement en oeuvre, un produit de réaction entre un alkylaluminium et un donneur d'électrons étant associé aux composants au plus tard après la prépolymérisation. Ce produit de réaction, appelé sphéropro- tecteur se présente habituellement à l'état liquide ou en solution. Le prépolymère obtenu selon le procédé est utilisé comme catalyseur dans les procédés de polymérisation en suspension et en phase gazeuse, soit en lit agité soit en lit fluidisé. Selon le procédé de polymérisation envisage, la prépolymérisation en présence du catalyseur doit être plus ou moins poussée. Dans le cas o le prépolymère sera utilisé comme catalyseur dans un procédé en suspension, le degré de prépolymérisation est de préférence inférieur à 100, par contre pour un procédé en phase gazeuse, le degré de prépolymérisation est de préférence supérieur à 100 et telle que le prépolymère formé représente au plus 10 % en poids du polymère final. Le catalyseur sphérique initial de polymérisation des oléfines est un produit connu en lui-même. Il est habituellement le résultat de la combinaison d'au moins un composé de métal de transition, un composé du magnésium, un halogène et éventuellement un donneur ou accepteur d'électrons et de tout autre composé utilisable dans ces types de catalyseur. Le composé de métal de transition est généralement choisi parmi les composés de formule Me(OR)nXmn dans laquelle: - Me est le vanadium, le chrome et plus particulièrement le titane; - X est le brome, l'iode et plus particulièrement le chlore; - R est un radical hydrocarboné aliphatique ou aromatique de C1 à C14, ou COR' avec R' un radical hydrocarboné aliphatique ou aromatique de C1 à C14. - "m" correspond à la valence du métal de transition et "n" est une valeur inférieure ou égale à "m". Le composé de métal de transition particulièrement recommandé est choisi parmi les composés du titane de formule Ti(OR) C14,x R étant défini ci-dessus, x étant compris entre O et 4. Le composé du magnésium est habituellement choisi parmi les composés de formule Mg(OR)nX2_n dans laquelle X est le brome, l'iode et plus particulièrement le chlore, R est l'hydrogène ou un radical alkyl ou cycloalkyl et "n" est inférieur ou égal à 2. Le donneur ou accepteur d'électrons est un composé organique liquide ou solide connu pour entrer dans la composition de ces catalyseurs. Le donneur d'électrons peut être un composé mono ou polyfonctionnel avantageusement choisi parmi les acides carboxyli- ques aliphatiques ou aromatiques et leurs esters alcoyliques, les éthers aliphatiques ou cycliques, les cétones, les esters vinyli- ques, les dérivés acryliques, en particulier acrylates ou méthacry- lates d'alcoyle, et les silanes. Conviennent notamment comme don- neurs d'électrons les composés tels que paratoluate de méthyle, benzoate d'éthyle, acétate d'éthyle ou de butyle, éther éthylique, para-anisate d'éthyle, dibutylphtalate, dioctylphtalate, diisobutyl- phtalate, tétrahydrofuranne, dioxane, acétone, méthylisobutylcétone, acétate de vinyle, méthacrylate de méthyle, et les silanes tels que phényltriéthoxysilane, les alcoxysilanes aromatiques ou aliphati- ques. L'accepteur d'électrons est un acide de Lewis, choisi de préférence parmi les chlorure d'aluminium, le trifluorure de bore, le chloranile ou encore les alcoylaluminiums et alcoylmagnésiums. Dans un mode préféré de prépolymérisation en suspension, sous agitation en régime turbulent, on prépolymérise l'éthylène, en présence éventuellement d'un limitateur de chatne et/ou d'un cocata- lyseur choisi parmi les alkylaluminiums connus pour cet emploi, à une température comprise entre 0 et 110 C, de préférence entre 20 et C, pour une pression totale inférieure à 20 bars absolus consti- tuée essentiellement de gaz inerte tel que l'azote. Afin de conser- ver au maximum la morphologie sphérique initiale du catalyseur, il est recommandé de controler l'alimentation en monomère dans le réacteur. Une vitesse moyenne d'alimentation favorable est inféri- h-1 - eure ou égale à 500 Nl. x h1 x g de catalyseur. La prépolymérisa- tion en suspension est poursuivie jusqu'à un degré de prépolymérisa- tion adapté au procédé de polymérisation ultérieur, le degré de prépolymérisation étant défini par le rapport de la somme du poids de prépolymère formé plus le poids de catalyseur mis en oeuvre sur le poids de catalyseur mis en oeuvre. A un stade quelconque de la prépolymérisation on ajoute aux composants le sphéroprotecteur obtenu habituellement par réaction préalable de l'alkylaluminium et du donneur d'électrons. Le sphéro- protecteur peut être introduit dans le milieu réactionnel de prépo- lymérisation. Il peut également être avantageusement additionné au prépolymère après la prépolymérisation soit directement dans le milieu réactionnel, soit au prépolymère stocké en suspension sous gaz inerte. Dans un autre mode préféré de prépolymérisation en suspension sous agitation en régime turbulent, on procède à la prépolyméri- sation dans les conditions décrites précédemment jusqu'à un degré d'avancement réduit de prépolymérisation, de préférence inférieur à g de polymère par gramme de catalyseur. A ce stade, le prépolymère est isolé puis repris dans un système de prépolymérisation en phase gazeuse de façon à passer du degré d'avancement réduit de polymérisation au degré de prépolyméri- sation adapté au procédé de polymérisation ultérieur. Cette partie de prépolymérisation en phase gazeuse s'effectue dans les conditions habituelles au procédé de polymérisation de l'éthylène en phase gazeuse. On peut, par exemple, associer dans un réacteur le prépolymère à degré d'avancement réduit à une charge de polyoléfine de granulométrie moyenne inférieure ou égale à 3000 et de préférence inférieure ou égale à 1000 microns, en présence de préférence d'un cocatalyseur tel que défini précédemment. Après homogénéisation, on poursuit la prépolymérisation par introduction de monomère, de préférence l'éthylène, ou un mélange d'éthylène et de butane. De façon préférentielle la prépolymérisation en phase gazeuse est réalisée à une température comprise entre 30 et 110 C sous une pression totale inférieure ou égale à 20 bars. Cette prépolymérisation en phase gazeuse est poursuivie jusqu'à l'obtention d'un degré de prépolymérisation adapté au procédé de polymérisation ultérieur. Afin de conserver au maximum la morpholo- gie sphérique initiale du catalyseur, il est recommandé de contrôler l'alimentation en monomère dans le réacteur. Une vitesse moyenne d'alimentation favorable est inférieure ou égale à 500 NM. x h. 1 x -1. gg de catalyseur. Comme précédemment, le sphéroprotecteur peut être introduit à un stade quelconque du procédé de prépolymérisation, ou encore additionné au prépolymère stocké sous gaz inerte après la prépolymé- risation. Dans le procédé selon l'invention, le rapport des concentra- tions molaires dans le sphéroprotecteur de l'alkylaluminium, calculé en aluminium, au donneur d'électrons est habituellement inférieur à et mieux compris entre 10 et 0,1. Ce sphéroprotecteur est associé dans une proportion préférentielle de 500 à 4000 ppm calculée en aluminium pour 1000 à 15000 ppm de catalyseur dans le prépolymère de degré de prépolymérisation adapté au procédé de polymérisation ultérieur. Le rapport admis en poids de l'aluminium sur le cataly- seur est compris entre 30.10-3 et 4. Pour la fabrication du sphéroprotecteur on peut choisir les composants parmi les donneurs d'électrons définis précédemment et les alkylaluminiums connus habituellement comme cocatalyseur. Ces alkylaluminiums sont généralement choisis parmi les composés de formule Al (R'')c X'd He dans laquelle: - X' est Cl, ou R'', représentant un radical hydrocarboné saturé de C1 à C14 Avec: 0 Al(C2H5)2H et Al(C2H5)2(0C2H5). Le mélange d'alkylaluminium et de donneur d'électrons s'effec- tue sous atmosphère Inerte par tous moyens appropriés à ces types de composants. Lorsque le sphéroprotecteur liquide est ajouté au prépolymêre après prépolymérisation, l'opération se fait, sous atmosphère inerte, soit par mélange au prépolymère en suspension liquide inerte soit par imprégnation de la poudre de prépolymère. Dans la mesure o un limitateur de chaîne est utilisé dans la prépolymérisation, on choisit de préférence l'hydrogène. Le prépolymère obtenu selon l'invention est généralement stocké sous forme sèche en vue d'une utilisation ultérieure comme cataly- seur de polymérisation en suspension ou en phase gazeuse pour la fabrication de polyethylene linéaire en poudre à morphologie sphé- rique. Ce catalyseur, sous forme de prépolymère à morphologie sphérique, conserve sa morphologie en cours de polymérisation et permet, grâce à cette propriété, d'obtenir des polyéthylènes linéai- res possédant également une morphologie sphérique. Le catalyseur traité selon l'invention est utilisé comme un catalyseur classique dans les procédés de polymérisation en suspen- sion ou en phase gazeuse des oléfines. Bien qu'il puisse être utilisé tel quel il n'est pas exclu, afin de régler sa productivité, d'ajouter en complément un cocatalyseur au milieu réactionnel. Dans ce cas le cocatalyseur peut être un sphéroprotecteur et mieux le sphéroprotecteur mis en oeuvre dans la préparation du prépolymère. Dans un procédé depolymérisation d'éthylène en suspension, on opère de façon habituelle dans un milieu liquide hydrocarboné à des températures pouvant aller jusqu'à 120 C et sous des pressions pouvant aller jusqu'à 250 bars. La polymérisation d'éthylène en phase gazeuse, en présence d'hydrogène et de gaz inerte peut être effectuée dans tout réacteur I -2 591602 permettant une polymérisation en phase gazeuse et en particulier dans un réacteur à lit agité ou à lit fluidisé. Les conditions de mise en oeuvre sont connues de l'art antérieur. On opère généra- lement à une température inférieure au point de 'fusion Tf du poly- mère ou copolymère à synthétiser et plus particulièrement entre 20 C et (Tf -5 C) et sous une pression telle que l'éthylène et éventuel- lement les autres monomères hydrocarbonés présents dans le réacteur - soient essentiellement en phase vapeur. Les exemples suivants illustrent l'invention sans la limiter. Préalablement, le catalyseur sphérique traité selon l'invention a été préparé dans les conditions ci-après. Dans un réacteur en verre de 1,5 litre muni d'un moyen d'agita- tion, on introduit sous azote après séchage et purge 200 mM de n butyl-butyl sec. magnésium et 33 mM de triéthylaluminium, respec- tivement en solution molaire dans l'heptane. Le contact est maintenu pendant 1 heure à 80 C. On ajoute ensuite sous agitation 200 mM d'éther diisoamylique à 50 C, puis en 2 heures, toujours à 50 C, 550 mM de chlorure de tertiobutyle. On filtre et on lave le solide obtenu, formant support, deux fois avec 400 cc. d'heptane à 50 C. On remet en suspension le solide dans 400 cc. d'heptane à 80 C et on ajoute en lheure 600 mM de TiC14. On filtre et on lave avec deux fois 400 cc. d'heptane le catalyseur obtenu. Le catalyseur est séché à 70 C sous azote et stocké sous atmosphère inerte. Ce cataly- seur solide se présente sous la forme de particules, parfaitement sphériques, de dimension moyenne de 30 microns environ. EXEMPLE 1 Préparation du prépolvmère Dans un réacteur de 8,2 1. degazé et sec on introduit sous azote et sous agitation de 400 tours/minute successivement à 40 C 3 1. d'hexane sec 6 mM de trihexylaluminium pur (THA) 3 g de catalyseur sphérique précédent en suspension dans cc. d'hexane 0,8 bar absolu d'hydrogène 4 bars absolus d'azote, puis: 2 591602 de l'éthylène à un débit de 30 Nl/h durant 1 h, suivi d'un débit de 60 Nl/h durant 1 h, d'un débit de 130 Nl/h pendant 2 h et enfin de 200 Nl/h pendant 50 minutes. On arrête l'introduction d'éthylène, la pression totale chute de 6 bars absolus à 5 bars absolus en 5 minutes. L'agitation est arrêtée pour laisser décanter et évacuer le liquide surnageant. Puis après élimination du solvant restant à 50 C sous azote, on extrait la poudre de prépolymère qui est stockée sous atmosphère inerte. On recueille 600 g de poudre de prépolymère sec à morpho- logie sphérique, sans agglomérats, de degré de prépolymérisation de g de prépolymère par gramme de catalyseur de diamètre moyen des particules (dp 50): 280 microns. Préparation des sphéroprotecteurs et du catalyseur sous forme prépolymère actif Dans un tube de Schlenk on introduit et mélange à l'abri de la lumière, sous agitation et balayage d'azote du THA pur et un donneur d'électrons: paratertiobutylbenzoate de méthyle (PTBM), phényltriéthoxysilane (PTES), acétate de vinyle (VA), vinyltri- éthoxysilane (VTES), tétraéthoxysilane (TES) dans un rapport molaire donné pour chaque essai sous le tableau I suivant. Les complexes ainsi préparés sont déposés au goutte à goutte sur le prépolymère pulvérulent précédent agité et sous atmosphère inerte. La quantité déposée est telle que la concentration en aluminium sur le prépo- lymère soit de 2000 ppm. Polymérisation du butène-1 et de l'éthylène On opère dans un réacteur de 8,2 1. préalablement séché, muni d'un agitateur tournant à une vitesse de 400 tours/minute et maintenu à 85 C pendant toute la polymérisation. Dans le réacteur maintenu sous vide d'environ 1,33 Pa, en présence de 100 g de polyéthylene de fond de cuve on injecte du butène-1 jusqu'à l'obtention d'une pression de 1 bar, puis comme cocatalyseur un certain volume, donné pour chaque essai dans le tableau I suivant, du sphéroprotecteur identique à celui utilisé dans la préparation du prépolymère selon l'invention. On complète l'injection de butène-1 jusqu'à obtenir une pression de 2 bars. On injecte ensuite successivement dans le réacteur 2 bars d'hydrogène et 12,5 bars d'éthylène jusqu'à obtenir des pressions partielles d'hydrogène et d'éthylène respectivement égales à 2 et 12,5 bars. On introduit alors dans le réacteur 10 g de prépolymère actif préparé précédemment, en effectuant cette introduction par poussée à l'azote avec poursuite de l'injection d'azote jusqu'à ce que la pression totale à l'intérieur du réacteur atteigne 21 bars. On maintient la pression dans le réacteur à cette valeur par injec- tion d'éthylène et de butène-1 dans un rapport molaire butène-1/ éthylène égal à 0,0466. Après 4 h de réaction, la polymérisation est arrêtée par décompression du réacteur. On purge à l'azote et laisse refroidir. Les conditions opératoires manquantes et les résultats des contrôles effectués sur le polyethylène linéaire obtenu sont donnés dans le tableau I suivant, sachant que les essais 1 à 3 sont donnés à titre comparatif. TABLEAU I ::: :: :: :: ::: :: Poids de:Poids de: Nature du: Sphéro-: M: orphologie: : Pro:Productivité: Cocatalyseur'dnié::lc n:olblt u- e : Essai: prépolymère:cataly-:sphéroprotec-: protec-: ec ****: densité::blocs en:Coulabilité: duc-: en actif en cc.** :: actif en g:seur cor-: teur: teur:: :: g: sec.: tion:g.PE :*::respon-: A1/DE***:: : : : en g g.cata: :::dant en g:: :: :::: :: ::: :: :: :::: :: ::: :: :: :::: :: : I: 0: 0,050: THA: -: 0,4: 0,923: G: 90: >40: 892: 17 900: : 2: 10:0,050: IPRA*: -: 0,4:0,925: G: 370: 46: 2 560: 51 200: : 3: 10:0,039: TEA: -: 0,3: 0,924: G: 235: 50: 435: 11 500: : 4: 10:0,035: THA/PTBM: 3: 0,2: 0,923: S: 0: 24: 144: 4000: : 5: 10:0,035: THA/PTBM: 6: 0,2: 0,924: S: O: 25: 160: 4570: : 6: 10: 0,035: THA/PTBM: 10: 0,2: 0,923:S/G: 155: 34: 1 290: 36 850: : 7: 10:0,035: THA/PTES: 5: 0,2: 0,924: S: 0: 26: 695: 19 800: : 8: 10:0,035: THA/PTES: 8: 0,2: 0,924: S: 0: 25: 632: 18 000: : 9: 10: 0,035: THA/PTES: 10: 0,2: 0,920: S: 68: 31: 2 060: 58 800: : 10: 7: 0,041: THA/DPDMS**: 8: 0,2: 0,9235: S: O: 27: 620: 15 150: Il: 11: 10,6: 0,038: THA/VA: 6: 0,2: 0,927: S: 0: 27: 1 704: 44 100: : 12: 10: 0,039: THA/TES: 10: 0,3: 0,917: S: 40: 30: I 781: 45 670: : 13: 10: 0,039: THA/VTES: 10: 0,3: 0,919: S: 40: 29: 1 763: 45 200: ::: :: :: :::: :: * IPRA - Iaoprenylaluminium à 70 Z massique dans l'hexane ** DPMS Diphényldiméthoxysilane ** DE - Donneur d'électrons. Rapport en concentration molaire **** identique au sphéroprotecteur du prépolymère G - Granulaire S - Sphériqtue La morphologie des prépolymères des essais 1, 6 et 7 est illustrée par les photos annexées. Co n %0 xO O MO ru EXEMPLE 2 - Essais 1 et 2 Préparation du prépolymère actif Dans cet exemple le sphéroprotecteur, préparé selon l'exemple 1, est engagé en début de prépolymérisation. Dans le réacteur et les conditions de l'exemple 1 on introduit - 3 1. d'hexane sec - le sphéroprotecteur constitué du mélange de: - 42 mM de THA - 2,8 mM de PTES - 3 g de catalyseur sphérique selon l'exemple 1 - 0, 8 bar absolu d'hydrogène - 4 bars absolus d'azote puis: - de l'éthylène à un débit de 30 Nl/h durant 1 h, suivi d'un débit de 60 Nl/h durant 1 h, d'un débit de 130 Nl/h durant 2 h et enfin de 200 Nl/h durant 1 h 30 min. On recueille 768 g de poudre de prépolymère sec à morphologie sphérique, sans agrégats, de degré de prépolymérisation de 256 g de prépolymère par gramme de catalyseur, contenant 332 ppm de titane de dp.50: 240 microns, et contenant 1000 ppm d'aluminium. Polymérisation du butène-1 et de l'éthylène Dans les conditions de l'exemple 1 on polymérise du butène-1 et de l'éthylène en présence du prépolymère actif obtenu. Les conditions opératoires manquants et les résultats des contr8les effectués sur le polyéthylène linéaire obtenu sont donnés dans le tableau II suivant. EXEMPLE 3 Préparation du prépolymère actif Dans un réacteur de 1 1. dégazé, muni d'un système d'agitation, on introduit à 50 C - 1000 cc. d'hexane - 21 mM de triisobutylaluminium - 4,5 g de catalyseur sphérique préparé précédemment Par l'event du réacteur on fait barboter en 2 h 30, 40 g d'un 33 mélange en composition molaire de: - 61,5 % d'éthylène - 0,7 % de butène - 37,8 % d'hydrogène Le produit formé est lavé avec 500 ce. d'hexane on recueille 25 g, après séchage à 50 C sous azote, de prépolymère de degré de prépolymérisation de 5,5 g de prépolymère par gramme de catalyseur, la teneur en titane étant de 1,54 % poids. On mélange intimement sous atmosphère inerte 10 g de ce pré- polymère à 100 g de poudre de polyéthylène et 0,5 cc. de THA. On introduit ce mélange sous azote dans un réacteur de 8,2 1. sec, muni d'un système d'agitation. On ajoute successivement - 0,5 bar d'hydrogène - 4 bars d'azote - un mélange butène-éthylène dans le rapport molaire de 0, 025 à un débit de 100 Nl/h pendant 2 h 15 min. En fin d'opération on recueille 433 g de poudre dont 333 g de prépolymère sec de degré de polymérisation de 183 contenant 357 ppm de titane. La poudre sèche recueillie est imprégnée sous agitation et atmosphère inerte d'un complexe liquide constitué du mélange de THA-acétate de vinyle (VA) dans le rapport molaire Al/donneur d'électrons de 6 et contenant 4000 ppm d'Al. Polymérisation du butène-1 et de l'éthylène Dans les conditions de l'exemple 1 on polymérise du butène-1 et de l'éthylène en présence du prépolymère actif obtenu. A titre comparatif, on effectue la même polymérisation avec le prépolymère non imprégné de sphéroprotecteur. Les conditions opératoires manquantes et les résultats des contrôles effectués sur le polyéthylene linéaire obtenu sont donnés dans le tableau III suivant: : 0Z úú:ON6 9Z: 0: S: 9Z6'0: VA/VHú Z'O: 9: VA/VHú ú8 ZO'O: Ol: Z: 08: 0ú.Oc 8: Sú 9 9: a6Z6'0: VHú I: -: -: ú8ZO'O: 01 :::: :::: :: :: : :e a::: :::: :: sa :: : d-:uo-F *an: naz inal:-.1o3 ines:a ua JFzoe: ua anp: ailtlqelno): ua szoolq:: a2suap:: -jaaoid:-Daaoidoiaqds: -Àlselu: aJaa"Todaid: jessg: aiTATI;anpold: - Id:: T.SoloqdioN::: -oiaqdS: np anloZN OP apSpOd: OP SPIOd:: :: ::: :: :: : u up:: :e-: u:: :::: : 2 I:.: -udo: Inas V': :000 çt:L99 1: 08:: 9/S ZZ6'0: i Z' i S SR.Ld/VHU:Cú'0 01: :::::::::::: : o::no:-o no:: u:::::: :::d/V o: - upZ:000 1oc: 0 ú:: S:-ZZ6'0: ^ Z 'O: S: SSld/VHL:6úO01 : IT npz: -o:: : Too d o:: - gdS:n p N: p spo: opstd:: :: :: ::: [ H::::: :::::: : uajugp: : eZe51 ua:: : ::: /3U/IV -uodsal:: : OL9:000â: d: 0: S:; a ua O:,naO :- s: Sua -V:eO' : : ua:-anp: aiglTquTno: ua saoiq:: a:lsa P n: lo -;>aloid:-aaloidoiaqds: - es;: aiaQuL6jodaid: : l.Alanpoid: - Jd: aloqdzoN: I) oiaqdsnp aneN O: ap sPlOd :: ::: ::: 2: . CD o xo oll ceq -4f I I nVa'lilVú R E V E N D I C A T IONS 1. Procédé de traitement de catalyseur sphérique de polyméri- sation des oléfines contenant au moins un métal de transition, un composé du magnésium et un halogène caractérisé en ce que, en présence du catalyseur sphérique, on prépolymérise en présence d'un cocatalyseur choisi parmi les alkylaluminiums, au moins partiel- lement en suspension, de l'éthylène jusqu'à un degré de prépoly- mérisation adapté au procédé de polymérisation dans lequel le prépolymère sera mis ultérieurement en oeuvre, un sphéroprotecteur: produit de réaction d'alkylaluminium et de donneur d'électrons étant associé aux différents composants au plus tard après la prépolyméri- sation. 2. Procédé selon la revendication 1 caractérisé en ce qu'on prépolymérise en suspension jusqu'à un degré d'avancement réduit de polymérisation et que l'on reprend le prépolymère formé dans un système de prépolymérisation en phase gazeuse de façon à passer au degré de prépolymérisation adapté au procédé de polymérisation dans lequel le prépolymère sera mis ultérieurement en oeuvre. 3. Procédé selon la revendication 2 caractérisé en ce que le degré d'avancement est inférieur à 10 g de polymère par gramme de catalyseur. 4. Procédé selon l'une des revendications 1 à 3 caractérisé en ce que le degré de prépolymérisation est inférieur à 100 lorsque le prépolymère doit être utilisé comme catalyseur dans un procédé de polymérisation en suspension et supérieur à 100 pour un procédé de polymérisation en phase gazeuse, sans, dans ce dernier cas, que le prépolymère formé représente plus de 10 % du polymère final. 5. Procédé selon l'une des revendications 1 à 4 caractérisé en ce que dans la partie de prépolymérisation en phase gazeuse le monomère est introduit dans le réacteur à un débit moyen égal ou h-1 -I inférieur à 500 Nl. x h x g de catalyseur sphérique. 6. Procédé selon l'une des revendications 1 à 5 caractérisé en ce que dans la prépolymérisation en suspension le monomère est introduit dans le réacteur à un débit moyen égal ou inférieur à 500 Nl. x h-1 g-1 de catalyseur sphérique. N1. x h x g de catalyseur sphérique. 7. Procédé selon l'une des revendications 1 à 6 caractérisé en ce que le sphéroprotecteur est obtenu, préalablement à son ajout, par réaction de l'alkylaluminium et du donneur d'électrons. 8. Procédé selon l'une des revendications 5 à 7 caractérisé en ce que le rapport des concentrations molaires de l'aluminium au donneur d'électrons est inférieur à 30. 9. Procédé selon l'une des revendications 1 à 8 caractérisé en ce que le complexe liquide est associé dans une proportion de 500 à 4000 ppm calculée en aluminium pour 1000 à 15000 ppm de catalyseur dans le prépolymère de degré de prépolymérisation adapté au procédé de polymérisation dans lequel le prépolymère sera mis ultérieurement en oeuvre. 10. Procédé selon l'une des revendications I à 9 caractérisé en ce que le rapport en poids de l'aluminium sur le catalyseur est compris entre 30.10-3 et 4. 11. Procédé de fabrication en suspension ou en phase gazeuse de polyéthylène linéaire en poudre à morphologie sphérique caractérisé en ce qu'on utilise un catalyseur préparé selon l'une des revendica- ttons 1 à 10. 12. Procédé selon la revendication 11 caractérisé en ce qu'on ajoute au milieu réactionnel un cocatalyseur choisi parmi les sphéroprotecteurs.